(57)【特許請求の範囲】
【請求項１】
ＳｉＯ2、Ａｌ2Ｏ3及びＭｇＯからなる基本組成を有するガラス組成物であって、ＳｉＯ2／Ａｌ2Ｏ3が重量比で３．１０であり、Ａｌ2Ｏ3／ＭｇＯが重量比で２．１０であり、更にＳｉＯ2、Ａｌ2Ｏ3及びＭｇＯの合計重量がガラス組成物全重量を基準として９８重量％以上であることを特徴とするガラス繊維用ガラス組成物。
【請求項２】
ＳｉＯ2、Ａｌ2Ｏ3及びＭｇＯからなる基本組成を有するガラス組成物であって、ＳｉＯ2／Ａｌ2Ｏ3が重量比で３．３０であり、Ａｌ2Ｏ3／ＭｇＯが重量比で２．２０であり、更にＳｉＯ2、Ａｌ2Ｏ3及びＭｇＯの合計重量がガラス組成物全重量を基準として９８重量％以上であることを特徴とするガラス繊維用ガラス組成物。
【請求項３】
請求項１又は２に記載のガラス繊維用ガラス組成物からなることを特徴とするガラス繊維。
【請求項４】
請求項３記載のガラス繊維を編組してなることを特徴とするガラス繊維編組物。
【請求項５】
請求項３記載のガラス繊維と、熱可塑性樹脂及び熱硬化性樹脂からなる群より選ばれる少なくとも1つの樹脂と、を含むことを特徴とするガラス繊維強化樹脂。
【請求項６】
請求項５記載のガラス繊維強化樹脂からなるガラス繊維強化樹脂層と、該ガラス繊維強化樹脂層の最外層に接合された導体層と、を備えることを特徴とするプリント配線板。
【発明の詳細な説明】
【０００１】
本発明は、ガラス繊維用ガラス組成物、該ガラス繊維用ガラス組成物からなるガラス繊維、該ガラス繊維を編組してなるガラス繊維編組物、該ガラス繊維を含むガラス繊維強化樹脂、及び、該ガラス繊維強化樹脂からなる層を備えたプリント配線板に関する。
【０００２】
【従来の技術】
プリント配線板などに使用されるガラス繊維には、高強度のものが要求され、このような高強度ガラス繊維用のガラス素材としては、例えば、ＭｇＯ約４〜２５重量％を加えた本質的にＳｉＯ2とＡｌ2Ｏ3からなる組成であって、具体的には重量基準でＳｉＯ2 ５５〜８５％、Ａｌ2Ｏ3 １０〜３５％およびＭｇＯ ４〜２５％の組成を有するガラス（Ｓガラス）が知られている（特公昭４８−３０１２５号公報）。
【０００３】
【発明が解決しようとする課題】
上記Ｓガラスからなるガラス繊維は、高強度であるという利点を有するものの、このガラスを用いてガラス繊維を作製する場合には、ガラスの失透に際して泡が発生しやすいという問題があった。失透時に発生する泡の泡径が小さい場合には、この泡がガラス繊維中に含まれた、いわゆるホローファイバーが生成され、このホローファイバーを含有したガラス繊維を、例えばプリント配線基板に強化繊維として用いた際には、絶縁抵抗が低下して絶縁不良の原因となっていた。一方、泡径が大きい場合には、紡糸時にガラス繊維が泡により切断されるという問題があった。
【０００４】
さらに、上記Ｓガラスは１０００ポイズ温度及び液相温度の観点からもガラス繊維の製造が困難であった。ここで、１０００ポイズ温度とは、ガラスの溶融粘度が１０００ポイズとなる温度をいい、液相温度とは、溶融ガラスの温度を低下させたときに最初に結晶の析出が生じる温度をいう。一般的に、ガラス繊維はガラスの溶融粘度を１０００ポイズ付近にして紡糸した場合に効率的に製造可能であるため、１０００ポイズ温度は紡糸の際の指標として用いられる温度である。また、液相温度は、ガラスの溶融状態の均一性の指標となる温度である。上記Ｓガラスは１０００ポイズ温度と液相温度が近接しており、このために作業温度範囲（１０００ポイズ温度から液相温度を差し引いた値）が小さく、ガラス繊維を良好に製造できる温度範囲が非常に狭いというガラス繊維製造上の問題があった。
【０００５】
本発明は、かかる従来技術の問題点に鑑みてなされたものであり、ガラス繊維製造時の作業温度範囲を十分に広くすることができることに加えて、ガラス組成物の失透時における泡の発生を充分に低減することができ、紡糸の際にガラス繊維の切断やホローファイバーの生成を伴うことなく、高強度且つ高弾性率のガラス繊維を得ることが可能な、ガラス繊維用ガラス組成物を提供することを目的とする。
【０００６】
本発明はまた、かかるガラス繊維用ガラス組成物からなる高強度且つ高弾性率のガラス繊維、このガラス繊維を編組してなるガラス繊維編組物、このガラス繊維を含むガラス繊維強化樹脂、及びこのガラス繊維強化樹脂層を備え、絶縁不良が低減された低誘電率のプリント配線板を提供することを目的とする。
【０００７】
【課題を解決するための手段】
本発明者らは、上記目的を達成すべく鋭意研究を重ねた結果、ガラスの基本成分であるＳｉＯ2、Ａｌ2Ｏ3及びＭｇＯの比率を調整し、ガラスの失透に際して最初に形成される結晶（失透初相）をムライト（Mullite）ではなくコージエライト（Cordierite）またはトリジマイト（Tridymite）にすることにより、失透に伴う泡の生成が激減するという従来全く知られていなかった現象を見出した。そして、この知見に基づいて更に研究を進めた結果、ガラス組成におけるＳｉＯ2／Ａｌ2Ｏ3の重量比およびＡｌ2Ｏ3／ＭｇＯの重量比を特定範囲に制御することにより、泡の生成が十分低減されるばかりでなく、ガラス繊維製造時の作業温度範囲を十分に広くすることができ、高強度且つ高弾性率のガラス繊維が得ることも可能であることを見出した。
【０００８】
さらに、かかるガラス繊維を編組することによりガラス繊維編組物が得られ、かかるガラス繊維からガラス繊維強化樹脂が形成可能であり、かかるガラス繊維強化樹脂を用いることにより、絶縁性が高く低誘電率のプリント配線板が得られることを見出し、本発明を完成させた。
【０００９】
すなわち、本発明のガラス繊維用ガラス組成物は、ＳｉＯ2、Ａｌ2Ｏ3及びＭｇＯからなる基本組成を有するガラス組成物であって、ＳｉＯ2／Ａｌ2Ｏ3が重量比で３．１０であり、Ａｌ2Ｏ3／ＭｇＯが重量比で２．１０であり、更にＳｉＯ2、Ａｌ2Ｏ3及びＭｇＯの合計重量がガラス組成物全重量を基準として９８重量％以上であることを特徴とする。
【００１０】
また、本発明の他のガラス繊維用ガラス組成物は、ＳｉＯ2、Ａｌ2Ｏ3及びＭｇＯからなる基本組成を有するガラス組成物であって、ＳｉＯ2／Ａｌ2Ｏ3が重量比で３．３０であり、Ａｌ2Ｏ3／ＭｇＯが重量比で２．２０であり、更にＳｉＯ2、Ａｌ2Ｏ3及びＭｇＯの合計重量がガラス組成物全重量を基準として９８重量％以上であることを特徴とする。
【００１１】
本発明は、また、上記ガラス繊維用ガラス組成物からなることを特徴とするガラス繊維、上記ガラス繊維を編組してなることを特徴とするガラス繊維編組物、上記ガラス繊維と、熱可塑性樹脂及び熱硬化性樹脂からなる群より選ばれる少なくとも１つの樹脂と、を含むことを特徴とするガラス繊維強化樹脂、および、上記ガラス繊維強化樹脂からなるガラス繊維強化樹脂層と、該ガラス繊維強化樹脂層の最外層に接合された導体層とを備えることを特徴とするプリント配線板を提供するものである。
【００１２】
【発明の実施の形態】
本発明のガラス繊維用ガラス組成物は、ＳｉＯ2、Ａｌ2Ｏ3及びＭｇＯの合計重量がガラス組成物全重量を基準として９８重量％以上である、ＳｉＯ2、Ａｌ2Ｏ3及びＭｇＯを基本組成とするガラス組成物であり、各成分の重量比が以下の条件を満たすものである。
ＳｉＯ2／Ａｌ2Ｏ3＝２．３５〜３．４０  …（１）
Ａｌ2Ｏ3／ＭｇＯ＝１．２５〜２．３０  …（２）
【００１３】
上記条件を満たすガラス組成物を組成図を用いて説明する。図１は、ＳｉＯ2、Ａｌ2Ｏ3及びＭｇＯの３成分からなるガラス組成を示す組成図である。図１におけるＡ線は、ＳｉＯ2／Ａｌ2Ｏ3＝２．３５の関係を満たす直線であり、Ｂ線はＳｉＯ2／Ａｌ2Ｏ3＝３．４０の関係を満たす直線である。一方、Ｃ線はＡｌ2Ｏ3／ＭｇＯ＝１．２５の関係を満たす直線であり、Ｄ線はＡｌ2Ｏ3／ＭｇＯ＝２．３０の関係を満たす直線である。したがって、上記（１）及び（２）の条件を満たす領域は、Ａ線、Ｂ線、Ｃ線及びＤ線で囲まれた領域（図１においてＩで表される領域）となる。
【００１４】
図１におけるＡ線とＣ線の交点（図１における点Ｘ）は、（ＳｉＯ2，Ａｌ2Ｏ3，ＭｇＯ）＝（５６．６３重量％，２４．０９重量％，１９．２８重量％）を示す点であり、Ａ線とＤ線の交点（図１における点Ｙ）は、（ＳｉＯ2，Ａｌ2Ｏ3，ＭｇＯ）＝（６２．０９重量％，２６．４２重量％，１１．４９重量％）を示す点である。また、図１におけるＢ線とＣ線の交点（図１における点Ｚ）は、（ＳｉＯ2，Ａｌ2Ｏ3，ＭｇＯ）＝（６５．３９重量％，１９．２３重量％，１５．３８重量％）を示す点であり、Ｂ線とＤ線の交点（図１における点Ｗ）は、（ＳｉＯ2，Ａｌ2Ｏ3，ＭｇＯ）＝（７０．３３重量％，２０．６８重量％，８．９９重量％）を示す点である。したがって、上記（１）及び（２）の条件を満たす領域は、点Ｘ、Ｙ、Ｚ、Ｗで囲まれる範囲内ということもできる。
【００１５】
なお、上記の点Ｘ、Ｙ、Ｚ、Ｗにおける各成分の重量％は、本発明のガラス繊維用ガラス組成物が含有するＳｉＯ2、Ａｌ2Ｏ3及びＭｇＯの合計を１００重量％とした時の含有量であるから、本発明のガラス繊維用ガラス組成物がＳｉＯ2、Ａｌ2Ｏ3及びＭｇＯ以外の成分（合計２重量％未満を含有可能である。）を含む場合は、実際のＳｉＯ2、Ａｌ2Ｏ3及びＭｇＯ含有量は上記数値とは異なるものとなる。すなわち、本発明のガラス繊維用ガラス組成物がＳｉＯ2、Ａｌ2Ｏ3及びＭｇＯ以外に、例えば、Ｎａ2Ｏ及びＦｅ2Ｏ3を合計０．５重量％含む場合は、点Ｘ、Ｙ、Ｚ、Ｗにおける実際のガラス繊維用ガラス組成物におけるＳｉＯ2、Ａｌ2Ｏ3及びＭｇＯの含有量は、上記数値に０．９９５を掛けた値となる。
【００１６】
上述したように、本発明者らが今回新たに見出した知見によれば、ＳｉＯ2、Ａｌ2Ｏ3及びＭｇＯを基本組成とするガラス組成物の失透に伴う泡の発生は、失透に際して最初に形成される結晶（失透初相）の種類によって大きく左右される。すなわち、失透初相がムライト（３Ａｌ2Ｏ3・２ＳｉＯ2）である場合には失透に際して泡が発生しやすいのに対して、失透初相がコージエライト（２ＭｇＯ・２Ａｌ2Ｏ3・５ＳｉＯ2）またはトリジマイト（ＳｉＯ2）である場合は、失透に伴う泡の生成が激減する。
【００１７】
図１におけるＤ線は上記知見に基づくものである。すなわち、図１のＤ線の右側の領域（Ａｌ2Ｏ3／ＭｇＯ＞２．３０の関係を満たす領域）では、ガラス組成物の失透初相がムライトであるために失透に際して泡が発生するが、Ｄ線の左側の領域（Ａｌ2Ｏ3／ＭｇＯ≦２．３０の関係を満たす領域）では、ガラス組成物の失透初相がコージエライト又はトリジマイトであるために、失透に際する泡の発生が充分に低減される。
【００１８】
本発明者らはいかなる理論にも制約されることを望むものではないが、結晶の種類によって泡の発生状況が変化するのは、失透初相の結晶の形状に関係しているものと考えられる。失透の際に発生する泡は、溶融したガラス成分にもともと溶け込んでいたガス成分が、失透で形成される結晶に溶け込むことができなくなることにより発生するものと考えられる。また、ガラス原料を溶融して攪拌する際に取り込まれた空気等の影響もあると推測される。ムライトの結晶形状は針状であり、これが失透に際して多数形成されると互いに重なり合って網目状構造を形成するようになるため、発生した泡はガラス組成物から抜けていくことが困難になると考えられる。一方で、コージエライト及びトリジマイトの結晶形状は粒子状であるため、泡が発生した場合であってもガラス組成物から容易に抜け出していくことが想定される。したがって、失透初相をコージエライト及びトリジマイトになるように、Ａｌ2Ｏ3／ＭｇＯ≦２．３０とすることにより泡の発生の問題が解決される。
【００１９】
しかしながら、Ａｌ2Ｏ3／ＭｇＯの値が小さくなりすぎると形成されるガラス繊維の物理特性が不十分になる。すなわち、図１におけるＣ線より左側の領域（Ａｌ2Ｏ3／ＭｇＯ＜１．２５の関係を満たす領域）では、ガラス繊維の引張強度や引張弾性率が不十分となる。Ｃ線より左側の領域においては、また、ガラス繊維製造上の問題も発生する。すなわち、この領域では、溶融ガラスの温度を低下させたときに最初に結晶の析出が生じる温度である液相温度が１０００ポイズ温度よりも低くなるために、ガラス繊維の製造に最適な１０００ポイズに温度調整した場合に溶融ガラス中に結晶が存在することとなり、１０００ポイズ温度においてガラス繊維を製造することが事実上不可能となる。このような場合は、液相温度以上にガラス組成物を加熱し、粘度が非常に低い条件で紡糸をすることが必要となるため、良好なガラス繊維を得ることができない。したがって、ガラス組成物におけるＡｌ2Ｏ3とＭｇＯの比率の観点からは、Ａｌ2Ｏ3／ＭｇＯが重量比で１．２５〜２．３０の範囲内でなければならない。
【００２０】
一方、図１におけるＡ線の下側の領域（ＳｉＯ2／Ａｌ2Ｏ3＜２．３５の関係を満たす領域）のガラス組成においては、ガラス組成物の１０００ポイズ温度が液相温度にくらべ非常に低くなるために、上記説明した理由により、工業的にガラス繊維を製造することが事実上不可能となる。
【００２１】
また、図１におけるＢ線の上側の領域（ＳｉＯ2／Ａｌ2Ｏ3＞３．４０の関係を満たす領域）のガラス組成においては、１０００ポイズ温度が高くなるとともに、引張弾性率が低くなる。１０００ポイズ温度が高いということは、良好なガラス繊維を製造するためには、通常より高温でガラス組成物を加熱溶融させる必要があることを意味するから、ガラス繊維の製造コストが高騰する。また、高い製造コストをかけてガラス繊維を製造したとしても引張弾性率が不足したものしか得られないために、このような領域のガラス組成からガラス繊維を製造することは現実的ではない。したがって、ガラス組成物におけるＳｉＯ2とＡｌ2Ｏ3の比率の観点からは、ＳｉＯ2／Ａｌ2Ｏ3が重量比で２．３５〜３．４０の範囲内でなければならない。
【００２２】
以上のことから、ガラス組成を、図１におけるＡ線、Ｂ線、Ｃ線及びＤ線で囲まれる領域にすることにより、１０００ポイズ温度を液相温度よりも十分に高くすることができるためガラス繊維製造時の作業温度範囲が十分に広くなり、更に失透初相をコージエライト又はムライトとすることができるためにガラス組成物の失透時における泡の発生を充分に低減することができ、紡糸の際にガラス繊維の切断やホローファイバーの生成を伴うことなく高強度且つ高弾性率のガラス繊維を得ることが可能となる。
【００２３】
本発明のガラス繊維用ガラス組成物においては、ＳｉＯ2／Ａｌ2Ｏ3が重量比で２．５０〜３．４０であることが好ましい。また、Ａｌ2Ｏ3／ＭｇＯが重量比で１．４５〜２．２５であることが好ましい。本発明においては、ＳｉＯ2／Ａｌ2Ｏ3が重量比で２．５０〜３．４０であり、且つ、Ａｌ2Ｏ3／ＭｇＯが重量比で１．４５〜２．２５であることが更に好ましい。ＳｉＯ2／Ａｌ2Ｏ3及びＡｌ2Ｏ3／ＭｇＯの重量比をこのような範囲にすることにより、作業温度範囲の拡大、失透時の泡の発生の低減、ガラス繊維の切断やホローファイバーの生成の防止、高強度・高弾性率化をより一層進めることが可能になる。また、本発明においては、ＳｉＯ2、Ａｌ2Ｏ3及びＭｇＯの合計重量をガラス組成物全重量を基準として９９重量％以上とすることが好ましい。
【００２４】
本発明のガラス繊維用ガラス組成物は、ＳｉＯ2、Ａｌ2Ｏ3及びＭｇＯを基本組成としているが、ＳｉＯ2原料、Ａｌ2Ｏ3原料及びＭｇＯ原料にはこれら以外の成分が微量に含まれていることがある。したがって、実際のガラス組成物の製造を考慮すれば、本発明のガラス繊維用ガラス組成物はＳｉＯ2、Ａｌ2Ｏ3及びＭｇＯ以外の成分（合計で２重量％未満）を含んでいてもよい。本発明のガラス繊維用ガラス組成物が含有していてもよいＳｉＯ2、Ａｌ2Ｏ3及びＭｇＯ以外の成分としては、ＣａＯ、Ｆｅ2Ｏ3、Ｎａ2Ｏ、ＴｉＯ2、Ｋ2Ｏ、ＺｒＯ2、ＭｏＯ2、Ｃｒ2Ｏ3等が挙げられる。
【００２５】
本発明のガラス繊維は、以上説明したガラス繊維用ガラス組成物からなるものである。本発明におけるガラス繊維は、ガラス繊維のモノフィラメント、複数のガラス繊維モノフィラメントからなるガラス繊維ストランド、ガラス繊維ストランドに撚りをかけて得られるガラス繊維ヤーン、のいずれの態様をとってもよい。ガラス繊維のモノフィラメントの繊維径は、例えば３〜３０μｍとすることができ、ガラス繊維ストランドは、当該モノフィラメントを例えば５０〜８００本集束することにより得ることができる。また、ガラス繊維ヤーンは、当該ガラス繊維ストランドに例えば１３回／２５ｍｍまたはそれ以下の撚りをかけることにより製造することができる。なお、本発明のガラス繊維は、紙またはプラスチック製の芯材の周囲に１０〜２００ｋｍ程度巻き付けた巻糸体として提供されてもよく、あるいは１インチ程度に切断したガラス繊維（ガラス繊維チョップドストランド等）として提供されてもよい。
【００２６】
本発明のガラス繊維は、モノフィラメントとして典型的には４ＧＰａ以上の引張強度及び８０ＧＰａ以上の引張弾性率を示す。このような引張強度及び引張弾性率の値は、汎用されているガラス繊維（Ｅガラスからなるガラス繊維）に比べ格段に高い値である。
【００２７】
本発明のガラス繊維の製造方法としては、再溶融法、直接溶融法等の公知の方法が採用可能であり、これらの公知の方法によれば、通常、溶融させたガラス組成物を数百〜数千個の白金ノズルから高速で引きだすことによりガラス組成物を繊維化する。
【００２８】
本発明のガラス繊維編組物は、上記のガラス繊維を編組することにより得られるものである。ここで、編組とはガラス繊維を編む、組む等して、互いに絡み合うように、あるいは重ねるように集合させることをいい、編組物とは編組により得られたものをいう。本発明においては、ガラス繊維編組物は、ガラス繊維織物、ガラス繊維編物、ガラス繊維組布、ガラス繊維不織布等のいずれの態様を有していてもよい。
【００２９】
本発明のガラス繊維強化樹脂は、上記のガラス繊維と、熱可塑性樹脂及び熱硬化性樹脂からなる群より選ばれる少なくとも１つの樹脂とを含むものである。本発明のガラス繊維強化樹脂におけるガラス繊維には、上記ガラス繊維の他、上記ガラス繊維編組物も含まれる。本発明のガラス繊維強化樹脂における熱可塑性樹脂としては、ポリアミド（ナイロン）、ポリアセタール、ポリカーボネート、ポリ塩化ビニル、ＡＢＳ、ポリサルフォン、ポリエチレン、ポリプロピレン、ポリスチレン、（メタ）アクリル樹脂、フッ素樹脂、飽和ポリエステル樹脂等が例示でき、熱硬化性樹脂としては、不飽和ポリエステル樹脂、エポキシ樹脂、メラミン樹脂等が例示できる。また、ガラス繊維強化樹脂が熱硬化性樹脂を含む場合は、本発明のガラス繊維強化樹脂には、当該熱硬化性樹脂が完全硬化したガラス繊維強化樹脂の他、熱硬化性樹脂を半硬化の状態にしたプリプレグをも含むものとする。なお、本発明のガラス繊維強化樹脂は、必要に応じて、低収縮剤、難燃剤、難燃助剤、可塑剤、酸化防止剤、紫外線吸収剤、着色剤、顔料、充填剤等の添加剤を含有していてもよい。
【００３０】
ガラス繊維と熱可塑性樹脂とを含むガラス繊維強化樹脂の製造方法としては、スタンパブルシート成形法等の公知の方法が採用でき、ガラス繊維と熱硬化性樹脂とを含むガラス繊維強化樹脂の製造方法としては、ハンドレイアップ法、スプレイアップ法、レジントランスファー法、シートモールディングコンパウンド法（ＳＭＣ法）等の公知の方法が採用できる。
【００３１】
本発明のプリント配線板は、上記ガラス繊維強化樹脂からなるガラス繊維強化樹脂層と、該ガラス繊維強化樹脂層の最外層に接合された導体層とを備えるものである。本発明のプリント配線板に用いられるガラス繊維強化樹脂としては、本発明のガラス繊維と熱硬化性樹脂とを含むものであることが好ましく、熱硬化性樹脂はエポキシ樹脂の硬化物であることが好ましい。また、上記導体層としては、銅、銀、金等からなる導体層が挙げられる。本発明のプリント配線板は、上述した本発明のガラス組成物からなるガラス繊維を含むものであり、当該ガラス繊維は泡の混入等の欠陥を有していないため、絶縁不良が低減されたものになる。したがって、本発明のプリント配線板は、家庭電気製品、通信情報機器等に好適に用いることが可能である。
【００３２】
【実施例】
以下、本発明の好適な実施例についてさらに詳細に説明するが、本発明はこれらの実施例に限定されるものではない。
【００３３】
（実施例１〜２及び参考例１〜８）
表１に示す組成となるようにガラス原料を調合し、それを白金ルツボに入れ、電気炉中で１６００℃において８時間攪拌しつつ溶融させた。次いで、溶融ガラスをカーボン板上に流し出し、実施例１〜２及び参考例１〜８のガラス繊維用ガラス組成物（ガラスカレット）を作製した。カーボン板上で徐冷させるにあたり、ガラス繊維用ガラス組成物の失透が生じる際に泡が発生するかどうかを目視で観察した。また、失透に際して最初に形成される結晶（失透初相）を採取し、理学電機株式会社社製、Geigerflexを用いて、失透初相の結晶構造をＸ線回折により同定した。さらに、実施例１〜２及び参考例１〜８の失透初相の光学顕微鏡写真（拡大倍率：４０倍）を撮影し、それぞれ図３〜１２に示した。
更に、徐冷して得られたガラスカレットを用い、以下の方法にしたがって、１０００ポイズ温度、液相温度、作業温度範囲、引張強度、引張弾性率、熱膨張係数、誘電率を測定した。
【００３４】
失透時の泡の発生の有無、失透初相の結晶構造、及び上記特性の測定結果をまとめて表１に示す。なお、表１には実施例１〜２及び参考例１〜８それぞれにおけるＳｉＯ２／Ａｌ２Ｏ３（重量比）及びＡｌ２Ｏ３／ＭｇＯ（重量比）も記載した。また、実施例１〜２及び参考例１〜８のガラス繊維用ガラス組成物における、ＳｉＯ２、Ａｌ２Ｏ３及びＭｇＯの３成分の組成図を図２に示す。図２には図１と同様にしてＡ線、Ｂ線、Ｃ線及びＤ線を示し、また、失透初相がコージエライト、トリジマイト、ムライトのいずれであるかがわかるように組成を表示した。
【００３５】
【表１】
0003674943.tif 000002
【００３６】
［１０００ポイズ温度］
ガラスカレットを溶融し、高温回転粘度計（芝浦システム株式会社製）で１０００ポイズを示す温度（℃）を測定した。
［液相温度］
ガラスカレットの一部を２９７〜５００μｍの粉末にして白金ボートに入れた。この白金ボートを様々な温度に設定された電気炉内（設定温度は１３００〜１６００℃の範囲内）に入れて１４時間保持した後、冷却し、失透の発現の有無を顕微鏡で観察して、失透が発現が見られた電気炉の設定温度を液相温度とした。
［作業温度範囲］
上記のようにして得られた１０００ポイズ温度から液相温度を差し引いた値を作業温度範囲（℃）とした。
【００３７】
［引張強度及び引張弾性率］
１ホールの白金製ブッシング用いて、温度１４６０〜１５５０℃、紡糸速度１１００ｍ／分の条件でモノフィラメントのガラス繊維を得た。得られたモノフィラメントを２５ｃｍの長さに切り、引張強度測定用試料とした。この試料をモノフィラメントの長さ方向に沿って、２．５ｃｍ×１ｃｍの開口４個を有する板紙上に取り付け、この板紙の端部を切り取り、レーザー外径測定器で試料の直径を測定した。モノフィラメントを板紙の各開口間で接着し、開口部毎に切り取り、２．５ｃｍのモノフィラメントについて、テンシロンＵＴＭを用いて引張強度（ＧＰａ）及び引張弾性率（ＧＰａ）を測定し、６０本測定の中央値をモノフィラメントの引張強度及び引張弾性率とした。
［熱膨張係数］
徐冷したガラスカレットを１４ｍｍ×８ｍｍ×５ｍｍに研磨したものを試料とし、Thermo Mechanical Analyzer（真空理工株式会社製、ＴＭ−７０００型）を用いて熱膨張係数を測定した。
［誘電率］
徐冷したガラスカレットを直径４５ｍｍ、厚さ２ｍｍに両面光学研磨したものを試料とし、ＬＣＲメーター（横河・ヒューレット・パッカード株式会社製、ＨＰ４２８４Ａ）を用いて、室温における周波数１ＭＨｚでの誘電率を測定した。
【００３８】
（比較例１〜１１）
表２に示す組成となるようにガラス原料を調合し、実施例１〜２及び参考例１〜８と同様にして比較例１〜１１のガラス繊維用ガラス組成物（ガラスカレット）を作製した。また、実施例１〜２及び参考例１〜８と同様にして、比較例１〜１１の失透初相の光学顕微鏡写真を撮影するとともに（図１３〜２３）、失透時の泡の発生の有無、失透初相の結晶構造、１０００ポイズ温度、液相温度、作業温度範囲、引張強度、引張弾性率、熱膨張係数及び誘電率を測定した。なお、比較例１、５、６、７及び８は、特公昭４８−３０１２５号公報における実施例１、３、５、６及び７に相当する組成である。
【００３９】
測定結果をまとめて表２に示すが、表２には比較例１〜１１それぞれにおけるＳｉＯ２／Ａｌ２Ｏ３（重量比）及びＡｌ２Ｏ３／ＭｇＯ（重量比）も記載した。また、図２には実施例１〜２及び参考例１〜８の場合と同様にして、比較例１〜１１の組成（ＳｉＯ２、Ａｌ２Ｏ３及びＭｇＯの３成分）を、失透初相がコージエライト、トリジマイト、ムライトのいずれであるかがわかるように表示した。
【００４０】
【表２】
0003674943.tif 000003
【００４１】
実施例１〜２及び参考例１〜８における失透初相の光学顕微鏡写真（図３〜１２）と、比較例１〜６及び８における失透初相の光学顕微鏡写真（図１３〜１８及び２０）とを比較すると明らかなように、Ａｌ２Ｏ３／ＭｇＯ≦２．３０の関係を満たす実施例１〜２及び参考例１〜８のガラス繊維用ガラス組成物においては、失透初相が粒子状のコージエライトまたはトリジマイトであり、泡の発生が見られないのに対して、Ａｌ２Ｏ３／ＭｇＯ＞２．３０である比較例１〜６及び８のガラス繊維用ガラス組成物においては、失透初相が針状のムライトであり、これが多数重なり合って網目状構造を形成しており、泡が混入している。
【００４２】
Ａｌ２Ｏ３／ＭｇＯ＜１．２５である比較例７及び１０では、図１９及び２２に示されるように失透初相はコージエライトであり泡の発生が見られないものの、Ａｌ２Ｏ３／ＭｇＯ＝１．２５〜２．３０である実施例１〜２及び参考例１〜８に比べて引張強度及び引張弾性率が劣っており、また、１０００ポイズ温度が液相温度よりも低く、作業温度範囲がマイナスであるためガラス繊維の製造が困難である。
【００４３】
ＳｉＯ２／Ａｌ２Ｏ３＞３．４０である比較例９では、図２１に示されるように失透初相はトリジマイトであり泡の発生が見られないものの、ＳｉＯ２／Ａｌ２Ｏ３＝２．３５〜３．４０である実施例１〜２及び参考例１〜８に比べて引張弾性率の値が特に劣っている。これに加え、１０００ポイズ温度が高いためにガラス繊維製造コストの点において不利である。また、ＳｉＯ２／Ａｌ２Ｏ３＜２．３５である比較例１１では、図２３に示されるように失透初相はコージエライトであり泡の発生は見られないものの、１０００ポイズ温度が液相温度よりも非常に低く、ガラス繊維の工業的生産の観点からは現実的でない。比較例５及び６も比較例１１と同様にＳｉＯ２／Ａｌ２Ｏ３＜２．３５の領域にあるために、１０００ポイズ温度が液相温度よりも非常に低くなっている。
【００４４】
ＳｉＯ２／Ａｌ２Ｏ３＝２．３５〜３．４０、且つＡｌ２Ｏ３／ＭｇＯ＝１．２５〜２．３０である、実施例１〜２及び参考例１〜８のガラス繊維用ガラス組成物においては、失透の際に泡の発生がなく、１０００ポイズ温度が液相温度よりも十分に高いために作業温度範囲が広い。また、実施例１〜２及び参考例１〜８のガラス繊維は、引張強度として４ＧＰａ以上、引張弾性率として８０ＧＰａ以上を示すため、強度及び弾性率の点からも優れている。したがって、このようなガラス繊維からは泡による欠陥のないガラス繊維編組物が得られ、強度の優れたガラス繊維強化樹脂が作製可能となる。更に、表１に示すように、実施例１〜２及び参考例１〜８のガラス繊維用ガラス組成物は熱膨張係数が小さく誘電率が低いため、このガラス繊維を含むガラス繊維強化樹脂からなるプリント配線板は、高い絶縁性と低い誘電率が要求される家庭電気製品、通信情報機器等に向けて特に好適に用いることができる。
【００４５】
【発明の効果】
以上説明したように、本発明によれば、ガラス繊維製造時の作業温度範囲を十分に広くすることができることに加えて、ガラス組成物の失透時における泡の発生を充分に低減することができ、紡糸の際にガラス繊維の切断やホローファイバーの生成を伴うことなく、高強度且つ高弾性率のガラス繊維を得ることが可能な、ガラス繊維用ガラス組成物を提供することが可能となる。
また、かかるガラス繊維用ガラス組成物からなる高強度且つ高弾性率のガラス繊維、このガラス繊維を編組してなるガラス繊維編組物、このガラス繊維を含むガラス繊維強化樹脂、及びこのガラス繊維強化樹脂層を備え、絶縁不良が低減された低誘電率のプリント配線板を提供することが可能となる。
【図面の簡単な説明】
【図１】ＳｉＯ2、Ａｌ2Ｏ3及びＭｇＯの３成分からなるガラス組成を示す組成図である。
【図２】実施例１〜１０及び比較例１〜１１のガラス繊維用ガラス組成物における、ＳｉＯ2、Ａｌ2Ｏ3及びＭｇＯの３成分の組成図である。
【図３】実施例１のガラス繊維用ガラス組成物における失透初相の光学顕微鏡写真である。
【図４】実施例２のガラス繊維用ガラス組成物における失透初相の光学顕微鏡写真である。
【図５】実施例３のガラス繊維用ガラス組成物における失透初相の光学顕微鏡写真である。
【図６】実施例４のガラス繊維用ガラス組成物における失透初相の光学顕微鏡写真である。
【図７】実施例５のガラス繊維用ガラス組成物における失透初相の光学顕微鏡写真である。
【図８】実施例６のガラス繊維用ガラス組成物における失透初相の光学顕微鏡写真である。
【図９】実施例７のガラス繊維用ガラス組成物における失透初相の光学顕微鏡写真である。
【図１０】実施例８のガラス繊維用ガラス組成物における失透初相の光学顕微鏡写真である。
【図１１】実施例９のガラス繊維用ガラス組成物における失透初相の光学顕微鏡写真である。
【図１２】実施例１０のガラス繊維用ガラス組成物における失透初相の光学顕微鏡写真である。
【図１３】比較例１のガラス繊維用ガラス組成物における失透初相の光学顕微鏡写真である。
【図１４】比較例２のガラス繊維用ガラス組成物における失透初相の光学顕微鏡写真である。
【図１５】比較例３のガラス繊維用ガラス組成物における失透初相の光学顕微鏡写真である。
【図１６】比較例４のガラス繊維用ガラス組成物における失透初相の光学顕微鏡写真である。
【図１７】比較例５のガラス繊維用ガラス組成物における失透初相の光学顕微鏡写真である。
【図１８】比較例６のガラス繊維用ガラス組成物における失透初相の光学顕微鏡写真である。
【図１９】比較例７のガラス繊維用ガラス組成物における失透初相の光学顕微鏡写真である。
【図２０】比較例８のガラス繊維用ガラス組成物における失透初相の光学顕微鏡写真である。
【図２１】比較例９のガラス繊維用ガラス組成物における失透初相の光学顕微鏡写真である。
【図２２】比較例１０のガラス繊維用ガラス組成物における失透初相の光学顕微鏡写真である。
【図２３】比較例１１のガラス繊維用ガラス組成物における失透初相の光学顕微鏡写真である。
【図１】
0003674943.tif 000004
【図２】
0003674943.tif 000005
【図３】
0003674943.tif 000006
【図４】
0003674943.tif 000007
【図５】
0003674943.tif 000008
【図６】
0003674943.tif 000009
【図７】
0003674943.tif 000010
【図８】
0003674943.tif 000011
【図９】
0003674943.tif 000012
【図１０】
0003674943.tif 000013
【図１１】
0003674943.tif 000014
【図１２】
0003674943.tif 000015
【図１３】
0003674943.tif 000016
【図１４】
0003674943.tif 000017
【図１５】
0003674943.tif 000018
【図１６】
0003674943.tif 000019
【図１７】
0003674943.tif 000020
【図１８】
0003674943.tif 000021
【図１９】
0003674943.tif 000022
【図２０】
0003674943.tif 000023
【図２１】
0003674943.tif 000024
【図２２】
0003674943.tif 000025
【図２３】
0003674943.tif 000026